(57)【要約】【課題】  生産性に優れ、軸方向に多極磁化された円柱状ボンド磁石を提供する。【解決手段】  本発明は、磁性粉末と樹脂からなる円柱状ボンド磁石であって、上記円柱状ボンド磁石は、単一の成形体であり、軸方向にＮ極とＳ極が交互に多極磁化されていることを特徴とする円柱状ボンド磁石である。さらに、本発明は、少なくとも４極以上の偶数極に交互に多極磁化されているとともに、上記円柱状ボンド磁石の側面の軸方向に沿って表面磁束を測定したときに、その表面磁束密度分布が、両端を節とした正弦波形を示す円柱状ボンド磁石である。【選択図】  図１
2010161333.tif 000002
【特許請求の範囲】
【請求項１】
磁性粉末と樹脂からなる円柱状ボンド磁石であって、
前記円柱状ボンド磁石は、単一の成形体であり、軸方向にＮ極とＳ極が交互に多極磁化されていることを特徴とする円柱状ボンド磁石。
【請求項２】
少なくとも４極以上の偶数極に交互に多極磁化されているとともに、前記円柱状ボンド磁石の側面の軸方向に沿って表面磁束を測定したときに、その表面磁束密度分布が、両端を節とした正弦波形を示す請求項１に記載の円柱状ボンド磁石。
【請求項３】
前記円柱状ボンド磁石は、射出成形によって成形される請求項１または２に記載の円柱状ボンド磁石。
【請求項４】
前記磁性粉末が、異方性の希土類−鉄−窒素系合金粉末である請求項１から３のいずれか一項に記載の円柱状ボンド磁石。
【請求項５】
請求項１から４のいずれか一項に記載の円柱状ボンド磁石と、その円柱状ボンド磁石を少なくとも２個以上収納する非磁性パイプとを備えた棒状磁石体であり、前記非磁性パイプの側面の軸方向に沿って表面磁束を測定したときに、その表面磁束密度分布が、連続した正弦波形を示すことを特徴とする棒状磁石体。
【請求項６】
請求項１から５のいずれか一項に記載された円柱状ボンド磁石の製造方法において、
磁性粉末と樹脂を混練しコンパウンドを得る工程と、
配向磁場を印加しながら前記コンパウンドを円柱状ボンド磁石に成形する工程と、を有しており、
前記配向磁場は、同種の磁極が対向するように複数の磁石を接合させた配向用磁石により形成され、前記配向用磁石は、前記円柱状ボンド磁石を囲むように設置されていることを特徴とする円柱状ボンド磁石の製造方法。
【発明の詳細な説明】
【技術分野】
【０００１】
本発明は、軸方向にＮ極とＳ極が交互に多極磁化された円柱状ボンド磁石に関する。
【背景技術】
【０００２】
同種の磁極が対向するように複数の永久磁石を配置させた円柱状磁石は、様々な分野で使用されている。例えば、食品から鉄粉等を除去するための異物除去装置やリニアモータ用の固定子に用いられる（特許文献１、特許文献２、特許文献３等）。このような円柱状磁石は例えばＮ極の場合、Ｎ極同士は対向しているため、各Ｎ極から伸びる磁力線は、円柱状磁石の軸方向に対して直交する方向に伸び、Ｎ極と隣接するＳ極へと大きな弧を描く。結果的に、円柱状磁石の外部に効果的に磁場を形成することができる。そのため、異物除去装置の場合には、異物の捕集能力を高くすることができ、リニアモータの場合には、強い推進力を得ることが可能となる。
【先行技術文献】
【特許文献】
【０００３】
【特許文献１】特開２００３−３０３７１４号公報
【特許文献２】特開２００８−１８２８７３号公報
【特許文献３】特開２００５−７３４６６号公報
【発明の概要】
【発明が解決しようとする課題】
【０００４】
特許文献１では、容器内に複数の磁石を嵌め込んだ後に、容器の両端に設けられた封止部材と容器とを溶接することにより磁石が固定される。また、特許文献２では、複数の磁石は、それぞれが接着剤により固定されて、非磁性材料からなる容器に封入される。これらの方法は、磁石を組み立てる際、同種の磁極同士を対向させなければならず、大きな反発力を受けるため危険で、作業性が悪く、また、接着剤が固化するまでの間、治具で磁石を固定する必要があり、生産性が低いという問題があった。
【０００５】
これに対して、特許文献３に記載される支持軸に筒状磁石が嵌め込まれた固定子は、支持軸に設けられた溝部と筒状磁石に設けられた凸部により固定されるため、接着剤を使用する必要もなく、安全に組み立て作業を行うことができる。しかし、組み立て作業自体は、手作業で行う必要があるため、依然として、生産性が低いという問題がある。また、円筒状磁石の中央部には、空洞が生じるため、磁力が低下するという問題もあった。
【０００６】
本発明は、斯かる事情に鑑みてなされたものであり、磁気特性を低下させることなく、生産性に優れ、所望の磁極パターンを有する円柱状ボンド磁石を提供することにある。
【課題を解決するための手段】
【０００７】
上記の問題点を解決すべく、本発明者らは鋭意検討を重ねた結果、本発明を完成するに到った。
【０００８】
本発明は、磁性粉末と樹脂からなる円柱状ボンド磁石であって、上記円柱状ボンド磁石は、単一の成形体であり、軸方向にＮ極とＳ極が交互に多極磁化されていることを特徴とする円柱状ボンド磁石である。ここで、軸方向とは、円柱の軸に対して平行な方向とする。
【０００９】
本発明は、上記の円柱状ボンド磁石が、少なくとも４極以上の偶数極に交互に多極磁化されているとともに、該円柱状ボンド磁石の側面の軸方向に沿って表面磁束を測定したときに、その表面磁束密度分布が、両端を節とした正弦波形を形成することを特徴とする円柱状ボンド磁石である。
【００１０】
本発明は、円柱状ボンド磁石と、その円柱状ボンド磁石を少なくとも２個以上収納する非磁性パイプとを備えた棒状磁石体であり、上記非磁性パイプの側面の軸方向に沿って表面磁束を測定したときに、その表面磁束密度分布が、連続した正弦波形を形成することを特徴とする。
【００１１】
また、上記円柱状ボンド磁石は、射出成形によって成形されることが好ましい。
【００１２】
さらに、上記磁性粉末は、異方性の希土類−鉄−窒素系合金粉末であることが好ましい。
【００１３】
また、本発明は、円柱状ボンド磁石の製造方法において、磁性粉末と樹脂を混練しコンパウンドを得る工程と配向磁場を印加しながら上記コンパウンドを円柱状ボンド磁石に成形する工程を有し、上記配向磁場は、同種の磁極が対向するように複数の磁石を接合させた配向用磁石により形成され、上記配向用磁石は、上記円柱状ボンド磁石を囲むように設置されていることを特徴とする円柱状ボンド磁石の製造方法である。
【発明の効果】
【００１４】
本発明の軸方向にＮ極とＳ極が多極磁化された円柱状ボンド磁石は、単一の成形体であるため、優れた生産性を有する。
【図面の簡単な説明】
【００１５】
【図１】図１は、本発明にかかる円柱状ボンド磁石の一実施例を示す模式的な正面図である。
【図２】図２は、図１に示す円柱状ボンド磁石の側面における軸方向（Ａ−Ａ´）における磁束密度の分布を示す特性図である。
【図３】図３は、本発明にかかる一実施例の円柱状ボンド磁石を成形する成形機の模式的な断面図である。
【図４】図４は、本発明にかかる円柱状ボンド磁石を成形する成形機のキャビティの内部で発生する磁力線を説明するための模式的な断面図である。
【図５】図５は、本発明にかかる円柱状ボンド磁石を成形する配向用磁石の斜視図である。
【図６】図６は、本発明にかかる円柱状ボンド磁石の別の一実施例を示す模式的な正面図である。
【図７】図７は、図６に示す円柱状ボンド磁石の側面における軸方向（Ｂ−Ｂ´）における磁束密度の分布を示す特性図である。
【図８】図８は、本発明にかかる別の一実施例の円柱状ボンド磁石を成形する成形機の模式的な断面図である。
【図９】図９は、図６に示される円柱状ボンド磁石の両端部の拡大図を示す。
【図１０】図１０は、図６に示される円柱状ボンド磁石を複数個繋げた状態を示す。
【図１１】図１１は、図１０に示す複数の円柱状ボンド磁石の側面における軸方向（Ｃ‐Ｃ´）における磁束密度の分布を示す。
【図１２】図１２は、本発明との比較のために示す円柱状ボンド磁石の模式的な斜視図である。
【発明を実施するための形態】
【００１６】
本発明を実施するための最良の形態を、以下に図面を参照しながら説明する。ただし、以下に示す形態は、本発明の技術思想を具体化するための円柱状ボンド磁石およびその製造方法を例示するものであって、本発明は、円柱状ボンド磁石およびその製造方法を以下に限定するものではない。
【００１７】
また、本明細書は特許請求の範囲に示される部材を、実施の形態の部材に特定するものでは決してない。実施の形態に記載されている構成部品の寸法、材質、形状、その相対的配置等は、特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細な説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１８】
［実施の形態１］
以下、第１の発明にかかる実施の形態について詳述するが、本発明の技術思想を具体化するための一例であり、本発明は、この実施の形態及び実施例に限定するものではない。
【００１９】
図１は、本形態に係る円柱状ボンド磁石の模式的な正面図である。本形態の円柱状ボンド磁石は、後述する射出成形機によって作製されるが、一回の成形工程（キャビティ部へのコンパウンドの充填→コンパウンド中の樹脂の固化→成形体である円柱状ボンド磁石の取り出し）によって作製される。そのため、本発明の円柱状ボンド磁石は、単一の成形体となる。したがって、従来のように反発する磁石ピース同士をひとつずつ組み立てる作業を必要としない。本発明の円柱状ボンド磁石は、複数の磁石ピースを接着剤等によって貼り合わせた磁石体や一枚のシート磁石の端面同士を折り曲げて貼り合わせた筒状磁石とは異なるものであり、本発明の円柱状ボンド磁石は、その内部に接着面や接合面を有するものではない。また、本形態の円柱状ボンド磁石は、単一の成形体であるが、同種の磁極同士を対向させて磁石を組み立てる従来の場合と同様に、円柱状磁石の側面から効率的に磁力を取り出せることができるので、磁石側面からの磁力を必要とする異物除去装置やリニアモータなどの装置に好適に使用することができる。
【００２０】
図２は、図１に示す円柱状ボンド磁石側面の軸方向（Ａ−Ａ´）における磁束密度の分布を示す特性図である。実際には、実施例で作製した円柱状ボンド磁石を用いて測定を行った。本発明の円柱状ボンド磁石は軸方向に多極磁化されているため、（Ａ−Ａ´）に沿って磁束密度を測定すると、その分布は正弦曲線となる。一例として、（Ａ−Ａ´）における磁束密度の分布を示したが、いずれの側面における軸方向の磁束密度の分布図も、図２とほぼ同一となる。これは、本発明の円柱状ボンド磁石は全側面において多極磁化されていることを意味する。本発明の円柱状ボンド磁石のこのような磁束密度の分布や強さは、後述する射出成形時に使用する配向用磁石の配置によるものである。
【００２１】
図３は、射出成形機内部を示す断面図である。本発明の円柱状ボンド磁石は、射出成形機によって作製されるが、一回の成形工程で、溶融状コンパウンドのキャビティ部への充填、コンパウンド中の樹脂の固化、成形体である円柱状ボンド磁石の取り出しが行われる。
射出成形機の内部には、成形体の型枠となるキャビティ部１と、キャビティ部１を囲むように設けられた配向用磁石３と、キャビティ部１と配向用磁石３を隔て配向用磁石３を収容する側壁２と、固化された成形体を押し出すためのエジェクターピン４が設けられている。配向用磁石３は、キャビティ部１内部に充填された溶融状のコンパウンドに含まれる磁性粉末を配向させる役割を有す。また、配向用磁石３は、キャビティ部１を囲んで配置されているため、上述のように、得られる円柱状ボンド磁石の全側面は多極磁化されている。さらに、配向用磁石３は、キャビティ部１内部に形成される成形体の末端部にまで配置されているため、円柱状ボンド磁石のいずれの磁極における表面磁束密度の強さ（ピークトップ）は、ほぼ同じとなる。
【００２２】
図４は、配向用磁石３によってキャビティ部１内部で発生する磁力線を説明するための概略断面図である。キャビティ部１内部に充填されたコンパウンド中の磁性粉末は、図４に示すような磁力線を受けて配向する。そして、取り出された円柱状ボンド磁石の表面からは、図１に示す磁力線を発生する。
【００２３】
図５は、配向用磁石３の全体像を示す概略斜視図である。配向用磁石３は、コ字状でアキシャル配向させた同じサイズの複数の磁石からなり、同種の磁極が対向するように磁石同士が接着固定された一対の接合体５、５´に分かれている。それぞれの接合体５、５´は、側壁２内に収容され、キャビティ部１を取り囲むように設置される。キャビティ部１を囲むように配向用磁石３を配置させることで、円柱状ボンド磁石の全側面を多極磁化させることができる。また、配向用磁石３は、複数の磁石からなるため、本発明では、４極以上の磁極数を有する円柱状ボンド磁石を作製することが可能である。そして、配向用磁石３に用いられる個々の磁石の幅によって、作製される円柱状ボンド磁石の配向ピッチが決まる。
【００２４】
本発明の円柱状ボンド磁石の配向ピッチは、実用性や製造の容易性の面から、１ｍｍ以上３０ｍｍ以下であることが好ましい。配向ピッチとは、Ｎ極の表面磁束密度の最大位置と、それと隣り合うＳ極の表面磁束密度の最大位置との距離とする。すなわち、配向ピッチとは、磁極間距離のことである。配向ピッチが１ｍｍより小さいと、それに合わせて金型内部に設置する配向用の永久磁石の厚みも１ｍｍより薄くする必要があり、加工および金型内部への組み付けが非常に困難になるため現実的でない。また各磁極における磁力も弱くなる。また、配向ピッチが３０ｍｍより大きい場合、強い磁力を発生させる箇所が減少するため、異物の吸着効率を低下させる。また、リニアモータの場合、磁極間に距離が生じることにより、動作の精密さに悪影響を与える。さらに本発明でも作製は容易にできるが、組み立てによる方法でも比較的容易に作製することができるため、本発明の特徴とする一体成形の利点を生かしたい場合は、配向ピッチは、３０ｍｍ以下であることが好ましい。また、本発明は、３極以上の円柱状ボンド磁石とするときに、組み立てによる方法よりも作製時間が短縮され、容易に作製することができる。
【００２５】
［実施の形態２］
次に、第二の発明にかかる実施の形態について説明する。図８は、第二の発明にかかる円柱状ボンド磁石を成形するための金型の内部を示す断面図である。成形機の内部について第二の発明の第一の発明との相違する点は、図３および図８に示されるように、キャビティ部と配向用永久磁石の位置関係である。図３中における（Ｘ−Ｘ´）および図８における（Ｙ−Ｙ´）は、キャビティ部の端面の位置を示す。第二の発明で用いる金型内の配向用永久磁石は、図８の（Ｙ−Ｙ´）に示されるように、成形品キャビティと配向用永久磁石の位置関係が、図３の（Ｘ−Ｘ´）と比較して、配向用永久磁石半個分ずれたものとなっている。すなわち、第二の発明で用いる金型では、配向用永久磁石のＮ極とＳ極の中間にキャビティ部の端面が配置される。
【００２６】
図６は、図８の金型を用いて成形した円柱状ボンド磁石の概略正面図である。さらに、図７は、図６に示された円柱状ボンド磁石の側面における軸方向（Ｂ−Ｂ´）の磁束密度の分布を示す特性図である。第二の発明は、図７に示されるように、得られる円柱状のボンド磁石の側面の表面磁束密度分布が、正弦波となり、しかも始点Ｂと終点Ｂ´がともに節となっている。
【００２７】
また、第一の発明では、円柱状ボンド磁石の磁極数は、奇数個でも偶数個でも良いが、第二の発明では、磁極数は偶数個である。
【００２８】
図９（a）および図９（ｂ）は、図６で示した円柱状ボンド磁石の両端部分の拡大図を示す。図９（a）中の点Ｐでは、表面磁束密度は、ほぼ０である。なお、点Ｐ側の端面の内部は、部分的にＳ極になっている。一方、第二の発明の円柱状ボンド磁石は、その側面に偶数極が形成されているので、反対側である図９（ｂ）では、点Ｑで表面磁束密度はほぼ０であり、しかも点Ｑ側の端面の内部は、部分的にＮ極になっている。
【００２９】
このように、円柱状ボンド磁石の端面において、側面端部は表面磁束密度が、ともにほぼ０であるが、両端面の内部は、それぞれ部分的に、Ｓ極とＮ極が形成されているので、図６に示される円柱状ボンド磁石を１ピースとして、複数ピースの異極の端面を近づけると、それらの端面は、異極であるので互いに磁力が作用して、容易に繋げることができる。図１０は、図６に示される円柱状ボンド磁石を３ピース利用して、磁力を利用して繋げた棒状磁石体を模式的に示す正面図である。
【００３０】
図１１は、図１０に示される棒状磁石体の側面における点Ｃ‐Ｃ´間に沿って、表面磁束密度を測定したときの表面磁束密度の分布を示す。図１１に示されるように、図１０に示される棒状磁石体は、複数の円柱状ボンド磁石の磁力を利用して繋げた箇所を有するにも関わらず、その棒状磁石体の全体の表面磁束密度分布は、連続した正弦波形のものが得られる。
【００３１】
第１または第２の発明において、配向用磁石３に使用する磁石の材料は、残留磁束密度Ｂｒが１Ｔ以上のものが好ましく、例えば、ＮｄＦｅＢ焼結磁石を用いることができる。磁力の大きい磁石を使うと、キャビティ部の内部に発生する磁力が強くなり、円柱状ボンド磁石の磁力も強くなる。
【００３２】
また、上述のように射出成形で得られた円柱状ボンド磁石は、配向用磁石３によって、ボンド磁石中の磁性粉末の磁化容易軸が揃えられるため、磁石としての機能を有するが、成形後、必要であれば、着磁工程を行ってもよい。着磁を行うことで、円柱状ボンド磁石の磁力をより強力なものとすることができる。
【００３３】
第１または第２の発明で用いられる磁性粉末は、異方性又は等方性の磁性粉末が適用可能である。例えば、異方性磁性粉末としては、フェライト系、ＳｍＣｏ５系、Ｎｄ−Ｆｅ−Ｂ系、Ｓｍ−Ｆｅ−Ｎ系などが挙げられる。等方性磁性粉末としては、Ｓｍ−Ｃｏ系、Ｎｄ−Ｆｅ−Ｂ系などが挙げられる。磁力の強い円柱状ボンド磁石を作製する必要がある場合には、異方性磁性粉末を用いることが好ましく、特に、Ｓｍ−Ｆｅ−Ｎ系が好ましい。これは、異方性磁性粉末は、配向の際に印加される磁場によって、磁化方向が非常に揃いやすく、結果的に円柱状ボンド磁石の磁力が強くなるためである。上記の磁性粉末は一種類単独でも二種以上を混合物としても使用可能である。また必要に応じて耐酸化処理やカップリング処理を施しても良い。
【００３４】
第１または第２の発明で用いられる樹脂としては、特に制限はなく、例えば、ポリプロピレン、ポリエチレン、ポリ塩化ビニル、ポリエステル、ポリアミド、ポリカーボネート、ポリフェニレンサルファイド、アクリル樹脂などの熱可塑性樹脂や、エステル系、ポリアミド系などの熱可塑性エラストマーを使用することができる。また、これらを適宜混合して使用することも可能である。
【００３５】
磁性粉末と樹脂の配合比率は、樹脂の種類にもよるが、円柱状ボンド磁石全体に対する磁性粉末の割合が４５〜６５ｖｏｌ％とすることが望ましい。また、酸化防止剤、滑剤等をさらに混合することもできる。
【００３６】
なお、成形方法としては、特に限定されるものではなく、例えば、押出成形、圧縮成形または射出成形を適用することができる。生産性、配向設備の設置の容易性から、特に射出成形によって成形することが好ましい。
【００３７】
以下、本発明の実施例について説明するが、本発明はこれに限定されるものではない。
【実施例】
【００３８】
１．円柱状ボンド磁石の作製
＜実施例１＞
（磁性粉末の準備）
磁性粉末には、異方性のＳｍ−Ｆｅ−Ｎ系磁性粉末（平均粒子径３μｍ）を用いる。
【００３９】
（コンパウンドの作製）
上記のＳｍ−Ｆｅ−Ｎ系磁性粉末をエチルシリケートおよびシランカップリング剤で表面処理する。表面処理を行ったＳｍ−Ｆｅ−Ｎ系磁性粉末９１３７ｇと１２ナイロン８６３ｇをミキサーで混合する。得られた混合粉を、２軸混練機を用いて２２０℃で混練し、冷却後適当な大きさに切断しコンパウンドを得る。
【００４０】
（円柱状ボンド磁石の作製）
射出成形機のキャビティ部には、内径５ｍｍ、全長７０ｍｍの円柱状のものを使用する。配向用磁石には、市販のＮｄＦｅＢ焼結磁石（Ｂｒ＝１．３５Ｔ）を使用し、個々の磁石の幅は、５ｍｍである。同種の磁極が対向するように磁石同士を接着させ、図５に示す配向用磁石を作製する。そして、図３に示すように、キャビティ部を囲むように配向用磁石を設置する。すなわち、配向用の永久磁石は、断面コの字型の複数の小磁石の同種の磁極が対向するように配置している。さらに、配向用の永久磁石は、キャビティ部を形成するように、コの字形状を向かい合わせに配置されている。射出成形機は、コンパウンドを溶融させるシリンダー温度を２３０℃とし、キャビティ部内の温度を９０℃に設定する。配向用磁石からの配向磁場を印加させた状態で、溶融させたコンパウンドをキャビティ部へ充填させる。射出成形機の射出圧を１００ＭＰａとし、射出速度を８０ｍｍ／ｓに設定する。コンパウンド中の樹脂は、キャビティ部へ充填されると同時に固化し始め、成形体を形成する。キャビティ部内に成形体を８秒間保持させた後、キャビティを開放させる。次に、エジェクターピンにより成形体が押し出され、直径５ｍｍ、全長７０ｍｍ、配向ピッチ５ｍｍの円柱状ボンド磁石が得られる。
＜実施例２＞
（コンパウンドの作製）
実施例１と同じコンパウンドを使用した。
【００４１】
（円柱状ボンド磁石の作製）
本実施例における射出成形機のキャビティ部は、内径５ｍｍ、全長３０ｍｍの円柱状とする。配向用磁石には、市販のＮｄＦｅＢ焼結磁石（残留磁束密度Ｂｒ＝１．３５Ｔ）を使用し、個々の磁石の幅は、５ｍｍである。同種の磁極が対向するように磁石同士を接着させ、図５に示す配向用磁石を作製する。そして、図８に示すように、キャビティ部を形成して配向用磁石を設置する。ここで、配向用磁石のＮ極とＳ極の中間にキャビティ部の端面がくるように調整される。射出成形機は、コンパウンドを溶融させるシリンダー温度を２３０℃とし、キャビティ部の温度を９０℃に設定する。配向用磁石からの配向磁場を印加させた状態で、溶融させたコンパウンドをキャビティ部へ充填させる。射出成形機の射出圧を１００ＭＰａとし、射出速度を８０ｍｍ／ｓに設定する。コンパウンド中の樹脂は、キャビティ部へ充填されると同時に固化し始め、成形体を形成する。キャビティ部内に成形体を８秒間保持させた後、キャビティ部を開放させる。次に、エジェクターピンにより成形体が押し出され、直径５ｍｍ、全長３０ｍｍ、配向ピッチ５ｍｍ、磁極数が６極の円柱状ボンド磁石が得られる。
＜比較例１＞
（ボンド磁石ピースの作製）
実施例１で作製したコンパウンドを用いて、射出成形機にて、直径５ｍｍ、高さ５ｍｍの円柱状ボンド磁石ピースを作製する。円柱状ボンド磁石ピースはアキシャル配向させる。キャビィティの形状や配向用磁石については、適宜変更する。成形時の条件は、円柱状ボンド磁石ピースの厚み方向に９ｋＯｅ配向磁場を印加する以外は、実施例１と同様である。
【００４２】
（円柱状ボンド磁石の作製）
１４個の円柱状ボンド磁石ピースを同種の磁極が対向するように、一つずつ、接着剤で固定する。接着剤が固化するまでの間、治具で磁石を固定する。接着剤には、市販のエポキシ系接着剤（ハンツマン・アドバンスト・マテリアルズ社製、商品名：アラルダイトラピッド）を使用する。
＜比較例２＞
図１２は、比較例２で作製する円柱状ボンド磁石を示す概略斜視図である。円柱状ボンド磁石は、中央に空洞を有する筒状ボンド磁石ピース６と筒状ボンド磁石ピース６の空洞に挿入される支持軸７と筒状ボンド磁石ピース６を固定する留め具８からなる。筒状ボンド磁石ピース６の空洞の一部には、凸部が形成されており、支持軸７に形成された溝にその凸部を嵌合させることにより、筒状ボンド磁石ピース６と支持軸７とを固定させることができる。つまり、接着剤等を用いることなく、筒状ボンド磁石ピース６同士を並列させることができる。また、支持軸７の末端には、留め具８の形状に合わせて周方向に溝が形成されており、その溝に留め具８を嵌め込むことにより、筒状ボンド磁石ピース６を完全に固定させることができる。
【００４３】
（筒状ボンド磁石ピース６の作製）
ＮＣフライス盤を用いて、比較例１で得られた円柱状ボンド磁石ピースの中央部に直径が２．５ｍｍとなるように空洞を作製する。空洞の一部には凸部が形成されている。
【００４４】
（組み立て）
支持軸７には、材質がＳＵＳ３０４製で、外径２．４ｍｍ、全長７５ｍｍのものを用いる。筒状ボンド磁石ピース６の凸部を支持軸７の溝に沿って移動させ、筒状ボンド磁石ピース６を一つずつ支持軸７に固定させる。１４個の筒状ボンド磁石ピース６を同種の磁極が対向するように並べ、最後に留め具８で固定する。
２．円柱状ボンド磁石ピースがパイプに充填された棒状磁石体の作製
＜比較例３＞
（円柱状ボンド磁石ピースの作製）
円柱状ボンド磁石ピースは、比較例１で得られた円柱状ボンド磁石ピースを用いる。
【００４５】
（棒状磁石体の作製）
材質がＳＵＳ３０４製で、全長９０ｍｍ、内径５．１ｍｍ、厚み０．２ｍｍのパイプ内に、１４個の円柱状ボンド磁石ピースを、同種の磁極が対向するように装填する。パイプの両端を材質がＳＵＳ３０４製で、外径５ｍｍ、高さ１０ｍｍのプラグで栓をし、最後に溶接固定する。
３．磁気特性の評価
（表面磁束密度の測定）
比較例３の円柱状ボンド磁石ピースがパイプに充填された棒状磁石体と測定状態を同じにするため、材質がＳＵＳ３０４製で全長９０ｍｍ、内径５．１ｍｍ、厚み０．２ｍｍのパイプに、実施例１、比較例１、比較例２で得られた円柱状ボンド磁石をそれぞれ挿入する。実施例２で得た円柱状ボンド磁石については、３個の成形品を用意し、材質がＳＵＳ３０４製、全長９０ｍｍ、内径５．１ｍｍ、厚み０．２ｍｍのパイプ内に、Ｎ極とＳ極が交互に繋がるように挿入した。パイプの側面に沿ってガウスメーターで接触させ、表面磁束密度が最大となるときの値を読み取る。それぞれの結果を表１に示す。
４．生産性の評価
１０本の円柱状ボンド磁石または棒状磁石体を作製するために必要となる成形体の個数とそれらを射出成形するのに要した時間を表１に示す。射出成形に要した時間とは、最初の成形体が形成されてから必要とする個数の最後の成形体が形成されるまでの時間である。また、実施例２と比較例１乃至３については、１０本の円柱状ボンド磁石または棒状磁石体の組み立てに必要とした時間を表１に示す。実施例１は組み立て時間を必要としない。実施例２は、１０本作製するのに組み立て時間を３分の時間を要したが、パイプ挿入時に各磁石ピース間で反発力が働かないので、比較例と比べて数段に組み立て時間が早い。さらに、１００本の円柱状ボンド磁石または棒状磁石体を作製した際の歩留まりを表１に示す。
【００４６】
【表１】
2010161333.tif 000003
【００４７】
実施例１では、１回の成形工程で１本の円柱状ボンド磁石を作製することができるため、射出成形に要する時間が少ない。これに対して、比較例１乃至３では、円柱状ボンド磁石ピースを大量に作製する必要があるため、射出成形に要する時間が多くなってしまう。そして、比較例１乃至３では、円柱状ボンド磁石や棒状磁石体に組み上げるための時間が更に必要となる。比較例２については、表１には示していないが、円柱状ボンド磁石ピースを筒状に加工する時間や支持軸と留め具を作製する時間が必要である。これらのことからしても、本発明の円柱状ボンド磁石は、生産性に優れることが分かる。また、比較例１や比較例３では、接着不良や溶接不良によって、歩留まりが低下するが、本発明では、そのような操作を行う必要がないため、品質の高い円柱状ボンド磁石を生産性良く安全に提供することができる。
【００４８】
磁気特性について、実施例１と実施例２は、比較例１と比較例３と比較しても遜色のない特性が得られる。比較例２については、筒状磁石ピースを使用するため、特性は低下する。
【００４９】
また実施例２では、貼り合せ箇所を有するにも関わらず、その表面磁束密度分布は、連続した正弦波形のものが得られる。
【００５０】
以上のことから、本発明によれば、十分な磁気特性を有しつつ、従来にはない生産性に優れる円柱状ボンド磁石を提供することができる。
【産業上の利用可能性】
【００５１】
本発明の円柱状ボンド磁石は、異物除去装置やリニアモータ用の永久磁石材料として利用することができる。
【符号の説明】
【００５２】
１・・・キャビティ部、２・・・側壁、３・・・配向用磁石、４・・・エジェクターピン、５、５´・・・配向用磁石の接合体、６・・・筒状ボンド磁石、７・・・支持軸、８・・・留め具。
【図１】
2010161333.tif 000004
【図２】
2010161333.tif 000005
【図３】
2010161333.tif 000006
【図４】
2010161333.tif 000007
【図５】
2010161333.tif 000008
【図６】
2010161333.tif 000009
【図７】
2010161333.tif 000010
【図８】
2010161333.tif 000011
【図９】
2010161333.tif 000012
【図１０】
2010161333.tif 000013
【図１１】
2010161333.tif 000014
【図１２】
2010161333.tif 000015
【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
磁性粉末と樹脂で構成された、外形を略円柱状とする円柱状ボンド磁石であって、
前記円柱状ボンド磁石は、その円柱状の軸方向に、Ｎ極とＳ極が交互に現れるよう、多極磁化されている単一の成形体であり、
少なくとも４極以上の偶数極に交互に多極磁化されていると共に、
前記円柱状ボンド磁石の側面の軸方向に沿って表面磁束を測定したときに、その表面磁束密度分布が、両端を節とした略正弦波形を示すことを特徴とする円柱状ボンド磁石。
【請求項２】
請求項１に記載の円柱状ボンド磁石であって、
前記円柱状ボンド磁石の単一成形体が、射出成形によって成形されることを特徴とする円柱状ボンド磁石。
【請求項３】
請求項１または２に記載の円柱状ボンド磁石であって、
前記磁性粉末が、異方性の希土類−鉄−窒素系合金粉末であることを特徴とする円柱状ボンド磁石。
【請求項４】
請求項１から３のいずれか一項に記載の円柱状ボンド磁石と、
前記円柱状ボンド磁石を少なくとも２個以上収納する非磁性パイプと
を備えた棒状磁石体であって、
前記非磁性パイプの側面の軸方向に沿って表面磁束を測定したときに、その表面磁束密度分布が、連続した略正弦波形を示すことを特徴とする棒状磁石体。
【請求項５】
請求項１から４のいずれか一項に記載される円柱状ボンド磁石の製造方法であって、
磁性粉末と樹脂を混練しコンパウンドを得る工程と、
配向磁場を印加しながら前記コンパウンドを円柱状ボンド磁石に成形する工程と、を含んでおり、
前記配向磁場は、前記円柱状ボンド磁石の軸方向に、同種の磁極が対向するように断面がコの字形状の複数の磁石を接合させた一対の配向用磁石により形成され、前記配向用磁石は、前記円柱状ボンド磁石を囲むように前記コの字形状を向かい合わせに設置されていることを特徴とする円柱状ボンド磁石の製造方法。
【請求項６】
磁性粉末と樹脂で構成された、外形を略円柱状とする円柱状ボンド磁石であり、前記円柱状ボンド磁石は、その円柱状の軸方向に、Ｎ極とＳ極が交互に現れるよう、多極磁化されている単一の成形体である円柱状ボンド磁石の製造方法であって、
磁性粉末と樹脂を混練しコンパウンドを得る工程と、
配向磁場を印加しながら前記コンパウンドを円柱状ボンド磁石に成形する工程と、を含んでおり、
前記配向磁場は、前記円柱状ボンド磁石の軸方向に、同種の磁極が対向するように断面がコの字形状の複数の磁石を接合させた一対の配向用磁石により形成され、前記一対の配向用磁石は、前記円柱状ボンド磁石を囲むように前記コの字形状を向かい合わせに設置されていることを特徴とする円柱状ボンド磁石の製造方法。
【請求項７】
請求項１から３のいずれか一項に記載の円柱状ボンド磁石であって、
前記円柱状ボンド磁石の端面において、側面端部は表面磁束密度が共にほぼ０であり、両側面の内部はそれぞれ部分的に異極であることを特徴とする円柱状ボンド磁石。
【請求項８】
請求項１から３のいずれか一項に記載の円柱状ボンド磁石であって、
前記円柱状ボンド磁石の端面において、該円柱状ボンド磁石と同種の円柱状ボンド磁石を繋げた際に、複数の円柱状ボンド磁石の全体の表面磁束密度分布が連続した正弦波形となるように、側面端部の表面磁束密度を構成していることを特徴とする円柱状ボンド磁石。